(57)【要約】【課題】素子からの熱を現状のものよりもさらに効率よく速やかに除去することが可能で、各種機器類のさらなる高性能化、高出力化にも十分に対応できるヒートスプレッダとその効率的な製造方法とを提供する。【解決手段】ヒートスプレッダは、Ｃｕ−Ｍｏ複合材からなり、平均厚みが０．６ｍｍ以下、厚みのバラツキが０．１ｍｍ以下のＣｕ−Ｍｏ層と、その両面に直接に積層されたＣｕ層とを含む。製造方法は、Ｃｕ−Ｍｏ層のもとになるＣｕ−Ｍｏ複合材の板材を平坦化処理したのち、その両面にＣｕ層のもとになるＣｕ板を圧延接合する。
2015182385.tif 000002
【特許請求の範囲】
【請求項１】
Ｃｕ−Ｍｏ複合材からなり、平均厚みが０．６ｍｍ以下、厚みのバラツキが０．１ｍｍ以下であるＣｕ−Ｍｏ層と、前記Ｃｕ−Ｍｏ層の両面にそれぞれ直接に積層されたＣｕ層とを含むヒートスプレッダ。
【請求項２】
前記Ｃｕ−Ｍｏ層とその両面のＣｕ層は、それぞれ互いに直接に圧延接合されている請求項１に記載のヒートスプレッダ。
【請求項３】
前記Ｃｕ−Ｍｏ層は、平均厚みが０．１２ｍｍ以上である請求項１又は請求項２に記載のヒートスプレッダ。
【請求項４】
前記Ｃｕ−Ｍｏ層は、厚みのバラツキが０．０３ｍｍ以上、０．０６ｍｍ以下である請求項１〜請求項３のいずれか１項に記載のヒートスプレッダ。
【請求項５】
全体の厚みに占めるＣｕ−Ｍｏ層の厚みの割合は、１５％以上、３５％以下である請求項１〜請求項４のいずれか１項に記載のヒートスプレッダ。
【請求項６】
最表面にメッキが施されている請求項１〜請求項５のいずれか１項に記載のヒートスプレッダ。
【請求項７】
前記Ｃｕ−Ｍｏ層のもとになるＣｕ−Ｍｏ複合材の板材を平坦化処理する工程、および平坦化処理した前記板材の両面にそれぞれＣｕ層のもとになるＣｕ板を直接に圧延接合する工程を含む請求項１〜請求項６のいずれか１項に記載のヒートスプレッダの製造方法。
【請求項８】
前記平坦化処理の工程では、前記板材の平均厚みが０．５ｍｍ以上、１．５ｍｍ以下、厚みのバラツキが０．０２ｍｍ以下で、かつ前記両面の粗さ曲線の算術平均粗さＲａがそれぞれ０．０２μｍ以下となるように処理する請求項７に記載のヒートスプレッダの製造方法。
【発明の詳細な説明】
【技術分野】
【０００１】
本発明は、特に動作時に大きな発熱を伴う素子からできるだけ効率よく熱を除去するためのヒートスプレッダと、その製造方法に関するものである。
【背景技術】
【０００２】
電気自動車やハイブリッド自動車等の駆動制御に用いるパワー半導体素子や、レーザーダイオード等の発光素子、携帯電話等の基地局用の制御素子、プラズマディスプレイパネル等の画像表示素子、あるいはコンピュータ用のマイクロプロセッサユニットなどの、動作時に大きな発熱を伴う素子では熱をできるだけ効率よく速やかに除去することが求められる。【０００３】
発生した熱を効率よく速やかに除去しないと素子自体が過熱して誤動作（熱暴走）したり、素子や当該素子を覆うパッケージ等が破損したりするおそれがあるためである。【０００４】
近年、これらの素子を使用した各種機器類の高性能化および高出力化の進展に伴って、現在一般的に用いられているケイ素（Ｓｉ）系、ガリウム−砒素（ＧａＡｓ）系、インジウム−燐（ＩｎＰ）系等の素子を、炭化ケイ素（ＳｉＣ）系、窒化ガリウム（ＧａＮ）系等の素子へと移行することが検討されている。【０００５】
その場合、素子の動作可能温度を例えばケイ素系の素子等の１２０℃前後から炭化ケイ素系の素子等の２００℃前後まで引き上げることが可能となり、過熱による誤動作や破損等をこれまでよりも起こりにくくできると考えられる。【０００６】
しかしこれらの素子を用いた場合であっても、素子からの熱をできるだけ効率よく速やかに除去する必要があることには変わりはない。【０００７】
素子からの熱を効率よく速やかに除去するためには、例えば全体が板状に形成され、片面（素子搭載面）に直接にあるいはセラミック基板等を介して素子がはんだ接合されるとともに、反対面（放熱面）に冷却器等の冷却機構が接続されるヒートスプレッダを用いるのが一般的である。【０００８】
ヒートスプレッダとしては従来、銅（Ｃｕ）やアルミニウム（Ａｌ）等の金属もしくは合金によって全体を一体に形成したものが用いられてきたが近時、先に説明したＳｉ系、ＧａＡｓ系、ＩｎＰ系、ＳｉＣ系、ＧａＮ系等の素子や、あるいは窒化アルミニウム（ＡｌＮ）、酸化アルミニウム（Ａｌ2Ｏ3）、窒化ケイ素（Ｓｉ3Ｎ4）等のセラミック基板などと熱膨張係数が近い銅−モリブデン（Ｃｕ−Ｍｏ）複合材からなるＣｕ−Ｍｏ層を備えたヒートスプレッダを用いることが検討されている。【０００９】
上記Ｃｕ−Ｍｏ層を設けることで、全体が金属もしくは合金からなる従来のものよりもヒートスプレッダの熱膨張係数を小さくして素子やセラミック基板の熱膨張係数とできるだけ近づける、すなわち両者の熱膨張係数のマッチングをとることができる。【００１０】
そのため素子の動作による発熱と停止後の冷却とを繰り返す冷熱サイクル等の熱負荷環境下で、熱膨張係数の違いに基づいて素子やセラミック基板（以下「素子等」と略記する場合がある）に過剰な応力が加わって当該素子等やあるいは前述したパッケージなどが破損したり、ヒートスプレッダと素子等とのはんだ接合が破壊されたりするのを防止できる。【００１１】
Ｃｕ−Ｍｏ層のもとになるＣｕ−Ｍｏ複合材としては、例えば
(ｉ)  モリブデン（Ｍｏ）粉末とＣｕ粉末を混合した混合物をＣｕの融点以上に加熱することで当該Ｃｕを溶融させてＭｏ粉末間に浸透させたのち冷却して一体化させたものや、
(ii)  Ｍｏ粉末をあらかじめ焼結して多孔質体（スケルトン）を作製し、かかる多孔質体の細孔中にＣｕを溶浸させたのち冷却して一体化させたもの、
等が挙げられる。【００１２】
なおＭｏとともにＣｕを併用するのは、Ｍｏだけでは不足する熱伝導率をＣｕで補ってヒートスプレッダの熱伝導率の低下を防止することを意図しているためである。【００１３】
かかるＣｕ−Ｍｏ層を備えたヒートスプレッダとしては、当該Ｃｕ−Ｍｏ層の両面にそれぞれＣｕ層を積層した積層体からなるヒートスプレッダが提案されている（特許文献１〜３等参照）。【００１４】
板状のヒートスプレッダの素子搭載面に、熱伝導の妨げになるボイド等を生じることなく素子等を良好にはんだ接合するためには、当該素子搭載面に、はんだに対する濡れ性、親和性に優れたニッケルめっき層をあらかじめ形成しておくのが好ましい。【００１５】
しかしＣｕ−Ｍｏ複合体からなるＣｕ−Ｍｏ層の表面にはめっきの条件が大きく異なるＣｕとＭｏが露出しているため、かかる表面に直接に安定したニッケルめっき層を形成するのは難しい。【００１６】
これに対し上記の積層構造としたヒートスプレッダの素子搭載面はＣｕのみからなるため安定したニッケルめっき層を形成でき、素子等を、かかるニッケルめっき層上に熱伝導の妨げになるボイド等を生じることなく良好にはんだ接合できる。またＣｕ層ははんだに対する濡れ性、親和性に優れるためニッケルめっき層を省略することもできる。
【先行技術文献】
【特許文献】
【００１７】
【特許文献１】特開平０６−３１６７０７号公報
【特許文献２】特開２００１−３５８２２６号公報
【特許文献３】特開２００７−１４２１２６号公報
【発明の概要】
【発明が解決しようとする課題】
【００１８】
ところが上述した従来の積層構造のヒートスプレッダでは、各種機器類のさらなる高性能化、高出力化に伴って増加の一途をたどりつつある素子からの熱を効率よく速やかに除去しきれなくなりつつあるのが現状である。【００１９】
本発明の目的は、素子からの熱を現状のものよりもさらに効率よく速やかに除去することが可能で、各種機器類のさらなる高性能化、高出力化にも十分に対応できるヒートスプレッダとその効率的な製造方法とを提供することにある。
【課題を解決するための手段】
【００２０】
本発明は、Ｃｕ−Ｍｏ複合材からなり、平均厚みが０．６ｍｍ以下、厚みのバラツキが０．１ｍｍ以下であるＣｕ−Ｍｏ層と、前記Ｃｕ−Ｍｏ層の両面にそれぞれ直接に積層されたＣｕ層とを含むヒートスプレッダである。【００２１】
また本発明は、前記Ｃｕ−Ｍｏ層のもとになるＣｕ−Ｍｏ複合材の板材を平坦化処理する工程、および平坦化処理した前記板材の両面にそれぞれＣｕ層のもとになるＣｕ板を直接に圧延接合する工程を含む前記本発明のヒートスプレッダの製造方法である。
【発明の効果】
【００２２】
本発明によれば、積層構造のヒートスプレッダのうち熱伝導率の小さいＣｕ−Ｍｏ層の平均厚みを０．６ｍｍ以下に設定することで、当該ヒートスプレッダの厚み方向の熱伝導率を現状よりも向上して素子からの熱をより一層効率よく速やかに除去することを可能としながら、なおかつＣｕ−Ｍｏ層の厚みのバラツキを０．１ｍｍ以下に抑えて当該バラツキをできるだけ小さくすることにより、局部的な熱伝導率の低下、および局部的な熱応力の発生を抑制できる。そのため、素子からの熱を現状よりもさらに効率よく速やかに除去でき、各種機器類のさらなる高性能化、高出力化にも十分に対応できるヒートスプレッダを提供できる。【００２３】
また本発明の製造方法によれば、Ｃｕ−Ｍｏ層のもとになるＣｕ−Ｍｏ複合材の板材の表面および裏面にそれぞれＣｕ層のもとになるＣｕ板を圧延接合するに先だって上記板材をあらかじめ平坦化処理する工程を追加するだけで、上記のように優れた特性を有する本発明のヒートスプレッダを高い生産性でもって効率よく製造することが可能となる。
【図面の簡単な説明】
【００２４】
【図１】本発明の実施例において製造したヒートスプレッダの断面を拡大して示す顕微鏡写真である。
【図２】本発明の比較例において製造したヒートスプレッダの断面を拡大して示す顕微鏡写真である。
【発明を実施するための形態】
【００２５】
《ヒートスプレッダ》
本発明のヒートスプレッダは、Ｃｕ−Ｍｏ複合材からなり、平均厚みが０．６ｍｍ以下、厚みのバラツキが０．１ｍｍ以下であるＣｕ−Ｍｏ層と、前記Ｃｕ−Ｍｏ層の両面にそれぞれ直接に積層されたＣｕ層とを含むことを特徴とする。
【００２６】
積層構造のヒートスプレッダのうち熱伝導率の小さいＣｕ−Ｍｏ層の平均厚みを、例えば特許文献１〜３に記載された範囲よりも小さい０．６ｍｍ以下に設定すると、当該ヒートスプレッダの厚み方向の熱伝導率を現状よりも向上できる。
【００２７】
そのため素子からの熱を現状よりもさらに効率よく速やかに除去でき、各種機器類のさらなる高性能化、高出力化にも十分に対応することが可能となる。またそのため、ヒートスプレッダの放熱面に接続する冷却機構を従来に比べて小型化したり、当該ヒートスプレッダや冷却機構、そして素子等を含む半導体装置の全体を従来に比べて小型化したりすることもできる。
【００２８】
ところが発明者の検討によると、Ｃｕ−Ｍｏ層の厚みを単純に小さくしただけでは、
(１)  ヒートスプレッダの素子搭載面に対する素子の接合面の全面で、熱を均一かつ速やかに除去できない、
(２)  先述した冷熱サイクル等の熱負荷環境下で、素子搭載面に接合した素子等に過剰な応力が加わって当該素子等やパッケージなどが破損したり接合が破壊されたりしやすい、
といった問題を生じる場合があることが判った。
【００２９】
そこで、発明者はさらに検討した結果、Ｃｕ−Ｍｏ層の厚みを単純に小さくすると当該Ｃｕ−Ｍｏ層の厚みのバラツキが大きくなることが、これらの問題を生じる原因であることを見出した。
【００３０】
すなわち、上記のように平均厚みの小さいＣｕ−Ｍｏ層の厚みのバラツキが大きかったり、バラツキが大きすぎてＣｕ−Ｍｏ層が不連続になったりすると、ヒートスプレッダの厚み方向の熱伝導率が面方向でばらついて当該熱伝導率が局部的に小さい箇所を生じる結果、上記(１)の問題を生じやすくなる。
【００３１】
またＣｕ−Ｍｏ層は、積層構造のヒートスプレッダ中で先述したようにヒートスプレッダの全体の熱膨張係数を小さくするために機能するが、かかるＣｕ−Ｍｏ層の厚みのバラツキが大きかったり、バラツキが大きすぎてＣｕ−Ｍｏ層が不連続になったりすると、ヒートスプレッダの熱膨張係数が面方向でばらついて当該熱膨張係数が局部的に大きい箇所を生じる結果、上記(２)の問題を生じやすくなる。
【００３２】
これに対し発明者の検討によれば、先に説明したように平均厚みが０．６ｍｍ以下であるＣｕ−Ｍｏ層の厚みのバラツキを０．１ｍｍ以下に抑えることにより、上記(１)(２)の問題をいずれも解消できる。
【００３３】
すなわち本発明によれば、Ｃｕ−Ｍｏ層の平均厚みを０．６ｍｍ以下とすることで厚み方向の熱伝導率を現状よりも向上して、素子からの熱をより一層効率よく速やかに除去することを可能としながら、なおかつＣｕ−Ｍｏ層の厚みのバラツキを０．１ｍｍ以下に抑えて当該バラツキをできるだけ小さくするとともにＣｕ−Ｍｏ層が不連続になるのを防止することにより、熱伝導率のバラツキによる上記(１)の問題や、熱膨張係数のバラツキによる上記(２)の問題を生じるおそれのないヒートスプレッダを提供することが可能となる。
【００３４】
Ｃｕ−Ｍｏ層のもとになるＣｕ−Ｍｏ複合材としては従来同様に、
(ｉ)  Ｍｏ粉末とＣｕ粉末を混合した混合物をＣｕの融点以上に加熱することで当該Ｃｕを溶融させてＭｏ粉末間に浸透させたのち冷却して一体化させたものや、
(ii)  Ｍｏ粉末をあらかじめ焼結して多孔質体（スケルトン）を作製し、かかる多孔質体の細孔中にＣｕを溶浸させたのち冷却して一体化させたもの、
等が使用可能である。
【００３５】
またＣｕ層は任意のＣｕ材によって形成できるものの、ヒートスプレッダに高い熱伝導率を付与することを考慮すると、例えば純度９９．９６％以上の高純度の銅や無酸素銅等によって形成するのが好ましい。
【００３６】
〈Ｃｕ−Ｍｏ複合材の平均厚み、および厚みのバラツキ〉
本発明において、上記Ｃｕ−Ｍｏ複合材からなるＣｕ−Ｍｏ層の平均厚みが０．６ｍｍ以下に限定されるのは、厚みがこの範囲を超える場合には、ヒートスプレッダの厚み方向の熱伝導率を現状よりも向上して素子からの熱をより一層効率よく速やかに除去する効果が得られないためである。
【００３７】
また本発明において、上記Ｃｕ−Ｍｏ層の厚みのバラツキが０．１ｍｍ以下に限定されるのは、厚みのバラツキがこの範囲を超えたりＣｕ−Ｍｏ層が不連続になったりすると、ヒートスプレッダの厚み方向の熱伝導率が面方向でばらついて先述した(１)の問題を生じたり、ヒートスプレッダの熱膨張係数が面方向でばらついて先述した(２)の問題を生じたりしやすくなるためである。
【００３８】
なおＣｕ−Ｍｏ層の平均厚みは、上記の範囲でも０．１２ｍｍ以上であるのが好ましい。
【００３９】
Ｃｕ−Ｍｏ層の平均厚みがこの範囲未満では、たとえ厚みのバラツキを０．１ｍｍ以下に設定したとしても相対的な厚みのバラツキが大きくなったり、バラツキが大きすぎてＣｕ−Ｍｏ層が不連続になったりしやすく、その場合には上記(１)(２)の問題を生じやすくなるおそれがある。
【００４０】
またＣｕ−Ｍｏ層は、先に説明したように積層構造のヒートスプレッダ中で当該ヒートスプレッダの全体での熱膨張係数を小さくするために機能する層であるが、当該Ｃｕ−Ｍｏ層の平均厚みが上記の範囲未満ではかかる機能が十分に発現されないため、ヒートスプレッダの全体での熱膨張係数が却って大きくなって、熱負荷環境下で、素子搭載面に接合した素子等に過剰な応力が加わって当該素子等やパッケージなどが破損したり、接合が破壊されたりしやすくなるおそれがある。
【００４１】
一方、Ｃｕ−Ｍｏ層の厚みのバラツキは、上記(１)(２)の問題が生じるのをより一層有効に防止することを考慮すると、先の範囲でも０．０６ｍｍ以下であるのが好ましい。
【００４２】
ただしＣｕ−Ｍｏ層の厚みのバラツキは、上記の範囲でも０．０３ｍｍ以上であるのが好ましい。
【００４３】
厚みのバラツキを０．０３ｍｍ未満とするためには、Ｃｕ−Ｍｏ層のもとになるＣｕ−Ｍｏ複合材の板材をそれに見合う高い平坦性を有する状態になるまで平坦化処理する必要があるが、ＣｕとＭｏという硬さや加工性が全く異なる２種の材料からなるＣｕ−Ｍｏ複合材の板材を上記の状態になるまで平坦化処理するのは実質的に困難である。
【００４４】
Ｃｕ−Ｍｏ層の平均厚みを上記の範囲とするためには、例えば後述する本発明の製造方法によってヒートスプレッダを製造する際に用いる、Ｃｕ−Ｍｏ層のもとになるＣｕ−Ｍｏ複合材の板材の、平坦化処理後の平均厚みや、Ｃｕ層のもとになるＣｕ板の厚み、あるいはＣｕ−Ｍｏ複合材の板材とＣｕ板とを圧延接合する際の圧延条件（圧下率等）などを調整すればよい。
【００４５】
またＣｕ−Ｍｏ層の厚みのバラツキを上記の範囲とするためには、上記製造方法によってヒートスプレッダを製造する際に用いるＣｕ−Ｍｏ複合材の板材の、平坦化処理後の厚みのバラツキや、あるいはＣｕ−Ｍｏ複合材の板材とＣｕ板とを圧延接合する際の圧延条件などを調整すればよい。
【００４６】
なおＣｕ−Ｍｏ層の平均厚み、および厚みのバラツキを、本発明では下記の方法で測定した値でもって表すこととする。
【００４７】
すなわちヒートスプレッダを、その面内の任意の一方向で厚み方向に切断し、研磨して断面を露出させ、当該断面に露出したＣｕ−Ｍｏ層の任意の位置で、厚み方向と直交方向の長さ３ｍｍの範囲を１視野として同じ断面上に１０視野を設定し、それぞれの視野内で光学顕微鏡を用いてＣｕ−Ｍｏ層の厚みが最大値となる地点と最小値となる地点、計２０地点を特定する。
【００４８】
かかる操作を、ヒートスプレッダの面方向に１２０°ずつ回転させた３つの断面の計３０視野で実施して６０地点の厚みを測定し、この６０地点での厚みの測定値の平均値をＣｕ−Ｍｏ層の平均厚みとする。また上記平均厚みと、６０地点での厚みの測定値との差の絶対値の最大値を厚みのバラツキとする。
【００４９】
〈その他の特性〉
Ｃｕ−Ｍｏ層のもとになるＣｕ−Ｍｏ複合材におけるＣｕの割合は、当該Ｃｕ−Ｍｏ複合材の総量の２２体積％以上であるのが好ましく、５６体積％以下であるのが好ましい。
【００５０】
Ｃｕの割合がこの範囲未満ではＣｕ−Ｍｏ層の熱伝導率が低下するため、たとえその厚みを０．６ｍｍ以下に設定したとしても、ヒートスプレッダの厚み方向の熱伝導率を現状よりも向上して素子からの熱をより一層効率よく速やかに除去する効果が得られないおそれがある。
【００５１】
またＣｕ−Ｍｏ層のもとになるＣｕ−Ｍｏ複合材の板材の表面に存在して、当該板材にＣｕ板を圧延接合する際に接合点として機能するするＣｕの割合が少なくなるため、かかる圧延接合によって製造されるヒートスプレッダにおけるＣｕ−Ｍｏ層とＣｕ層の接合の強度が低下するおそれもある。
【００５２】
一方、Ｃｕの割合が上記の範囲を超える場合にはＣｕ−Ｍｏ層の熱膨張係数が大きくなって、当該Ｃｕ−Ｍｏ層による、ヒートスプレッダの全体での熱膨張係数を小さくする機能が十分に発現されず、当該ヒートスプレッダの全体での熱膨張係数が大きくなるため、熱負荷環境下で、素子搭載面に接合した素子等に過剰な応力が加わって当該素子等やパッケージなどが破損したり、接合が破壊されたりしやすくなるおそれがある。
【００５３】
積層構造のヒートスプレッダの全体の厚みに占めるＣｕ−Ｍｏ層の厚みの割合は１５％以上であるのが好ましく、３５％以下であるのが好ましい。
【００５４】
Ｃｕ−Ｍｏ層の厚みの割合がこの範囲未満では、当該Ｃｕ−Ｍｏ層による、ヒートスプレッダの全体での熱膨張係数を小さくする機能が十分に発現されず、当該ヒートスプレッダの全体での熱膨張係数が大きくなって、熱負荷環境下で、素子搭載面に接合した素子等に過剰な応力が加わって当該素子等やパッケージなどが破損したり、接合が破壊されたりしやすくなるおそれがある。
【００５５】
一方、Ｃｕ−Ｍｏ層の厚みの割合が上記の範囲を超える場合には、たとえその厚みを０．６ｍｍ以下に設定したとしても、ヒートスプレッダの厚み方向の熱伝導率を現状よりも向上して素子からの熱をより一層効率よく速やかに除去する効果が得られないおそれがある。
【００５６】
Ｃｕ−Ｍｏ層の厚みの割合を上記の範囲とするためには、先述したＣｕ−Ｍｏ層の平均厚みの範囲を考慮しながら、当該Ｃｕ−Ｍｏ層のもとになるＣｕ−Ｍｏ複合材の板材、および接合するＣｕ板の厚みや、あるいはＣｕ−Ｍｏ複合材の板材とＣｕ板とを圧延接合する際の圧延条件などを調整すればよい。
【００５７】
またＣｕ−Ｍｏ層とＣｕ層を含むヒートスプレッダの全体の厚みは、当該ヒートスプレッダの用途等に応じて任意に設定できるものの、通常は０．４ｍｍ以上であるのが好ましく、３ｍｍ以下であるのが好ましい。
【００５８】
Ｃｕ−Ｍｏ層とＣｕ層の接合の強度は１００ＭＰａ以上、特に１５０ＭＰａ以上であるのが好ましい。
【００５９】
Ｃｕ−Ｍｏ層とＣｕ層の接合の強度がこの範囲未満では、熱負荷環境下で両層間での層間はく離が発生しやすくなってヒートスプレッダの信頼性が低下するおそれがある。
【００６０】
Ｃｕ−Ｍｏ層とＣｕ層の接合の強度を上記の範囲とするためには、Ｃｕ−Ｍｏ複合材におけるＣｕの割合を調整したり、Ｃｕ−Ｍｏ複合材の板材とＣｕ板とを圧延接合する際の圧延条件を調整したりすればよい。
【００６１】
〈メッキ〉
ヒートスプレッダの最表面、すなわち少なくとも一方のＣｕ層の、Ｃｕ−Ｍｏ層側と反対側の露出した表面にはメッキが施されているのが好ましい。
【００６２】
メッキとしては、例えば電解Ｎｉメッキ、無電解Ｎｉ−Ｐメッキ、無電解Ｎｉ−Ｂメッキ、電解Ａｕメッキまたはこれらの組み合わせ等が好ましい。
【００６３】
メッキを施すことにより、当該最表面に素子等の他部材をはんだ接合する際の、はんだの濡れ性を向上できる。
【００６４】
《ヒートスプレッダの製造方法》
本発明のヒートスプレッダの製造方法は、前記Ｃｕ−Ｍｏ層のもとになるＣｕ−Ｍｏ複合材の板材を平坦化処理する工程、および平坦化処理した前記板材の両面にそれぞれＣｕ層のもとになるＣｕ板を直接に圧延接合する工程を含むことを特徴とする。
【００６５】
〈Ｃｕ−Ｍｏ複合材の作製〉
Ｃｕ−Ｍｏ複合材は、従来同様に先に説明した(ｉ)または(ii)の方法で形成できる。特に(ii)の溶浸法が好ましい。溶浸法に形成されるＣｕ−Ｍｏ複合材は、Ｍｏ粉末からなる連続した一体の多孔質体（スケルトン）を有することから、ヒートスプレッダの熱膨張係数を低減する効果に優れている。
【００６６】
（多孔質体の形成）
溶浸法では、まず多孔質体（スケルトン）のもとになるＭｏ粉末を用意する。
【００６７】
Ｍｏ粉末としては、任意の方法によって製造される種々のＭｏ粉末がいずれも使用可能であるが、かかるＭｏ粉末は特にフィッシャー法（ＦＳＳＳ）によって測定される平均粒径が１μｍ以上であるのが好ましく、１０μｍ以下であるのが好ましい。
【００６８】
平均粒径がこの範囲未満の微細なＭｏ粉末は作製が容易でなく、Ｃｕ−Ｍｏ複合材の、ひいてはヒートスプレッダの生産性を低下させて製造コストを上昇させる原因となるおそれがある。
【００６９】
一方、平均粒径が上記の範囲を超える粒径の大きいＭｏ粉末は焼結時の粒成長によって粒径がさらに粗大化して、Ｃｕ−Ｍｏ複合材におけるＣｕとＭｏの分布のバラツキとそれに伴う熱伝導率の位置的なバラツキが大きくなるため、先の(１)の問題を生じやすくなるおそれがある。
【００７０】
上記Ｍｏ粉末を、例えばプレス機等を用いて所定のＣｕ−Ｍｏ複合材の形状にプレス成形して成形体を作製したのち、当該成形体を例えば水素ガス等の非酸化性雰囲気中やアルゴンガス等の不活性雰囲気中で焼結させて多孔質体を形成する。
【００７１】
ちなみに溶浸法によって作製されるＣｕ−Ｍｏ複合材におけるＣｕの割合は多孔質体の空隙率と近い値となり、かかる空隙率は、そのもとになる成形体の成形密度と、当該成形体を焼結して多孔質体を作製する際の焼結条件（焼結温度、焼結時間等）とを調整することによって調整可能である。
【００７２】
例えばＣｕの割合を先述したようにＣｕ−Ｍｏ複合材の総量の２２体積％以上、５６体積％以下とするためには、多孔質体の空隙率を２２体積％以上、５６体積％以下、バルクのＭｏの比重と空気の比重から求められるみかけの密度で表して４．８ｇ／ｃｍ3以上、８．０ｇ／ｃｍ3以下とすればよく、そのためにはプレス成形による成形体の成形密度をおよそ４．０ｇ／ｃｍ3以上、７．６ｇ／ｃｍ3以下とするのが好ましい。
【００７３】
また成形密度を上記の範囲に調整するには、プレス成形の条件やＭｏ粉末の平均粒径、粒子形状等を調整すればよい。
【００７４】
焼結の温度は１１００℃以上であるのが好ましく、１６００℃以下であるのが好ましい。また焼結の時間は０．５時間以上であるのが好ましく、３時間以下であるのが好ましい。
【００７５】
焼結の温度または時間がいずれか一方でも上記の範囲未満ではＭｏ粉末の焼結が不十分で、当該Ｍｏ粉末が強固に焼結された連続した多孔質体を形成することができず、当該多孔質体による、ヒートスプレッダの熱膨張係数を低減する効果が十分に得られないおそれがある。
【００７６】
一方、焼結の温度または時間がいずれか一方でも上記の範囲を超える場合にはＭｏ粉末の焼結が進行しすぎて、多孔質体の一部にＣｕが溶浸されない独立空孔（クローズドポア、またはボイド）が形成され、それに伴ってＣｕ−Ｍｏ複合材の熱伝導率が低下したりそのバラツキが大きくなったりして先述した(１)の問題を生じやすくなるおそれがある。
【００７７】
また上記独立空孔の発生や、あるいは焼結時のＭｏ粉末の粒成長に伴って多孔質体の空隙率、ひいてはＣｕ−Ｍｏ複合材におけるＣｕの割合が先述した範囲未満になってしまうおそれもある。
【００７８】
（Ｃｕの溶浸）
次いで上記多孔質体にＣｕを溶浸させてＣｕ−Ｍｏ複合材を作製する。具体的には、例えば従来同様にＣｕの板を多孔質体上に載置したり、多孔質体の上下を２枚のＣｕ板で挟んだりしたものを例えば水素ガス等の非酸化性雰囲気中やアルゴンガス等の不活性雰囲気中でＣｕの融点以上の温度に加熱することで、Ｃｕを溶融させて多孔質体中に浸透させたのち冷却する。
【００７９】
かかる溶浸の温度は、上記のようにＣｕの融点以上であればよいが、特に１３００℃以上であるのが好ましく、１６００℃以下であるのが好ましい。また溶浸の時間は０．５時間以上であるのが好ましく、３時間以下であるのが好ましい。
【００８０】
溶浸の温度または時間がいずれか一方でも上記の範囲未満ではＣｕを多孔質体中に十分に溶浸させることができず、ボイドが発生してＣｕ−Ｍｏ複合材の熱伝導率が低下したり、そのバラツキが大きくなったりして、先述した(１)の問題を生じやすくなるおそれがある。
【００８１】
一方、溶浸の温度または時間がいずれか一方でも上記の範囲を超える場合には、当該溶浸時にも進行するＭｏ粉末の焼結や粒成長が過剰になり、それに伴って多孔質体の空隙率、ひいてはＣｕ−Ｍｏ複合材におけるＣｕの割合が先述した範囲未満になってしまうおそれもある。
【００８２】
多孔質体に溶浸させるＣｕとしては、ヒートスプレッダに高い熱伝導率を付与することを考慮すると、例えば純度９９．９６％以上の高純度の銅や無酸素銅等が好ましい。
【００８３】
このあと、必要に応じて多孔質体の表面等に残留した余剰のＣｕを除去するとＣｕ−Ｍｏ複合体が作製される。
【００８４】
〈板材の作製〉
次に、上記Ｃｕ−Ｍｏ複合材から所定の厚みの板材を作製する。そのためには、例えばＣｕ−Ｍｏ複合材を所定の厚みになるまで温間圧延し、板状に切断して焼鈍させたのち、さらに所定の厚みになるまで冷間圧延し、板状に切断して焼鈍させる工程等を経るのが好ましい。
【００８５】
これらの工程を経ることで、Ｍｏからなる多孔質体と、当該多孔質体に溶浸させたＣｕとを良好になじませながら、空隙のない均一なＣｕ−Ｍｏ多孔質体の板材を作製できる。
【００８６】
温間圧延、冷間圧延はともに一方向圧延でもよいしクロス圧延でもよい。さらに３方向以上の多方向に圧延してもよい。
【００８７】
温間圧延の温度は１２０℃以上であるのが好ましく、２００℃以下であるのが好ましい。また焼鈍の温度は７００℃以上であるのが好ましく、９００℃以下であるのが好ましい。さらに焼鈍の時間は０．１時間以上であるのが好ましく、０．５時間以下であるのが好ましい。
【００８８】
〈平坦化処理〉
次に、上記Ｃｕ−Ｍｏ複合材の板材を平坦化処理する。平坦化処理としては、例えばブラシ式研磨、バフ研磨等の従来公知の研磨方法を含む種々の平坦化処理がいずれも採用可能である。
【００８９】
かかる平坦化処理においては、処理後の板材の平均厚み、厚みのバラツキ、およびＣｕ板を圧延接合する板材の両面の表面粗さがそれぞれ下記の範囲を満足するように処理をするのが好ましい。
【００９０】
すなわち平坦化処理後の板材の平均厚みは０．５ｍｍ以上であるのが好ましく、１．５ｍｍ以下であるのが好ましい。
【００９１】
平坦化処理後の板材の平均厚みがこの範囲未満では、ヒートスプレッダにおけるＣｕ−Ｍｏ層の平均厚みを先に説明した範囲に維持するために、次工程で上記板材の両面にＣｕ層を圧延接合する際の圧下率を抑制しなければならない。そのためＣｕ−Ｍｏ層とＣｕ層の接合の強度が先に説明した範囲を下回ってしまい、特に熱負荷環境下で両層間での層間はく離が発生しやすくなってヒートスプレッダの信頼性が低下するおそれがある。
【００９２】
また圧下率が低いと、板材の両面にＣｕ板を圧延接合して形成される積層体の面積を広くとることができないため、当該積層体から切り出して得られるヒートスプレッダの取り数が減少して、当該ヒートスプレッダの生産性が低下するおそれもある。
【００９３】
一方、平坦化処理後の板材の平均厚みが上記の範囲を超える場合には、逆に次工程での圧下率を高める必要があるため、当該板材を平坦化処理しているにも拘らずＣｕ−Ｍｏ層の厚みのバラツキが大きくなったり、当該Ｃｕ−Ｍｏ層が不連続になったりする結果、ヒートスプレッダの厚み方向の熱伝導率が面方向でばらついて先述した(１)の問題を生じやすくなるおそれがある。
【００９４】
また平坦化処理後の板材の厚みのバラツキは０．０２ｍｍ以下、特に０．０１ｍｍ以下であるのが好ましい。
【００９５】
平坦化処理後の板材の厚みのバラツキがこの範囲を超える場合には、Ｃｕ板と圧延接合する際に当該板材が破断して、ヒートスプレッダ中のＣｕ−Ｍｏ層が不連続になったりする結果、ヒートスプレッダの厚み方向の熱伝導率が面方向でばらついて先述した(１)の問題を生じやすくなるおそれがある。
【００９６】
なお平坦化処理後の厚みのバラツキは、上記の範囲でも０．００５ｍｍ以上であるの好ましい。
【００９７】
先に説明したようにＣｕ−Ｍｏ複合材は、ＣｕとＭｏという硬さや加工性が全く異なる２種の材料からなるため、厚みのバラツキが上記の範囲未満になるまで板材を平坦化処理するのは実質的に困難である。
【００９８】
なお板材の平均厚みは、かかる板材の面内の任意の９箇所で、マイクロメータ等を用いて実測した厚みの平均値でもって表すこととする。また厚みのバラツキは、上記平均厚みと、９箇所での厚みの実測値との差の絶対値の最大値でもって表すこととする。
【００９９】
さらに平坦化処理後の板材の、Ｃｕ板を圧延接合する板材の両面の表面粗さは、日本工業規格ＪＩＳ  Ｂ０６０１:2013「製品の幾何特性仕様（ＧＰＳ）−表面性状：輪郭曲線方式−用語，定義及び表面性状パラメータ」において規定された粗さ曲線の算術平均粗さＲａで表して、それぞれの面で０．０２μｍ以下、特に０．０１μｍ以下であるのが好ましい。
【０１００】
板材の両面の算術平均粗さＲａがこの範囲を超える場合には、Ｃｕ板と圧延接合する際に当該板材が破断して、ヒートスプレッダ中のＣｕ−Ｍｏ層が不連続になったりする結果、ヒートスプレッダの厚み方向の熱伝導率が面方向でばらついて先述した(１)の問題を生じやすくなるおそれがある。
【０１０１】
なお板材の両面の算術平均粗さＲａは、上記の範囲でも０．００５μｍ以上であるのが好ましい。
【０１０２】
先に説明したようにＣｕ−Ｍｏ複合材は、ＣｕとＭｏという硬さや加工性が全く異なる２種の材料からなるため、両面の算術平均粗さＲａが上記の範囲未満になるまで板材を平坦化処理するのは実質的に困難である。
【０１０３】
ちなみに平坦化処理前の板材の、通常の厚みのバラツキは０．０４ｍｍ程度である。また平坦化処理前の板材の両面の、通常の算術平均粗さＲａは０．１μｍ程度である。
【０１０４】
〈圧延接合、およびヒートスプレッダの製造〉
平坦化処理した板材の上下両面にそれぞれＣｕ層のもとになる所定の厚みのＣｕ板を重ねた状態で、例えば水素ガス等の非酸化性雰囲気中やアルゴンガス等の不活性雰囲気中で所定の厚みになるまで熱間圧延して互いに圧延接合させる。
【０１０５】
このあと、例えば必要に応じて表面に形成された銅の酸化物などを除去し、焼鈍させ、さらに所定の厚みになるまで冷間圧延してＣｕ−Ｍｏ層と２層のＣｕ層の積層体を得たのち、かかる積層体から所定の平面形状に切り出すとともに、さらに必要に応じてその最表面にメッキを施すことで本発明のヒートスプレッダが製造される。
【０１０６】
熱間圧延の温度は８５０℃以上であるのが好ましく、１０５０℃以下であるのが好ましい。
【０１０７】
また熱間圧延の圧下率は５％以上であるのが好ましく、１５％以下であるのが好ましい。
【０１０８】
熱間圧延の圧下率がこの範囲未満では、Ｃｕ−Ｍｏ層とＣｕ層の界面に未接合部分を生じて接合の強度が先に説明した範囲を下回ってしまい、特に熱負荷環境下で両層間での層間はく離が発生しやすくなってヒートスプレッダの信頼性が低下するおそれがある。
【０１０９】
一方、熱間圧延の圧下率が上記の範囲を超える場合には、板材が破断してヒートスプレッダ中のＣｕ−Ｍｏ層が不連続になったりする結果、ヒートスプレッダの厚み方向の熱伝導率が面方向でばらついて先述した(１)の問題を生じやすくなるおそれがある。
【０１１０】
焼鈍の温度は７００℃以上であるのが好ましく、９００℃以下であるのが好ましい。また焼鈍の時間は０．１時間以上であるのが好ましく、０．５時間以下であるのが好ましい。
【０１１１】
冷間圧延の圧下率は、熱間圧延の圧下率との合計が３７％以上となるように設定するのが好ましく、９０％以下となるように設定するのが好ましい。
【０１１２】
合計の圧下率がこの範囲未満では、Ｃｕ−Ｍｏ層とＣｕ層の接合の強度が先に説明した範囲を下回ってしまい、特に熱負荷環境下で両層間での層間はく離が発生しやすくなってヒートスプレッダの信頼性が低下するおそれがある。また積層体の面積を広くとることができないため、当該積層体から切り出して得られるヒートスプレッダの取り数が減少して、当該ヒートスプレッダの生産性が低下するおそれもある。
【０１１３】
一方、合計の圧下率が上記の範囲を超える場合には、板材が破断してヒートスプレッダ中のＣｕ−Ｍｏ層が不連続になったりする結果、ヒートスプレッダの厚み方向の熱伝導率が面方向でばらついて先述した(１)の問題を生じやすくなるおそれがある。
【０１１４】
熱間圧延、冷間圧延はともに一方向圧延でもよいしクロス圧延でもよい。さらに３方向以上の多方向に圧延してもよい。
【０１１５】
なお本発明のヒートスプレッダとその製造方法は、以上で説明した例には限定されず、本発明の要旨を逸脱しない範囲で種々の変更を施すことができる。
【実施例】
【０１１６】
〈実施例１〉
（多孔質体の形成）
フィッシャー法によって測定された平均粒径が３．９μｍのＭｏ粉末を、プレス機を用いて成形圧力１００ＭＰａでプレス成形して１４３ｍｍ×１７４ｍｍ×１４．３ｍｍの板状の成形体を作製した。成形体の成形密度は５．２ｇ／ｃｍ3であった。【０１１７】
次いでこの成形体を、焼成炉を用いて水素雰囲気中で１０００℃で１時間、焼結させて多孔質体を形成した。多孔質体のみかけの密度は６．６ｇ/ｃｍ3、空隙率は３５．３体積％であった。【０１１８】
（Ｃｕの溶浸によるＣｕ-Ｍｏ複合体の作製）
上記多孔質体の上に純度９９．９６％のＣｕ板を載置した状態で、焼成炉を用いて水素雰囲気中で１４００℃で１時間、加熱してＣｕを多孔質体中に溶浸させた後、多孔質体の表面等に残留した余剰のＣｕを除去して１６５ｍｍ×１３１ｍｍ×１３ｍｍのＣｕ-Ｍｏ複合体を作製した。Ｃｕの割合は、Ｃｕ−Ｍｏ複合材の総量の３２．９体積％であった。【０１１９】
（板材の作製）
上記Ｃｕ-Ｍｏ複合体を１６０℃で厚み１．６ｍｍになるまで温間圧延したのち長さ２００ｍｍ×幅１５５ｍｍに切断して８５０℃で０．３時間、焼鈍させた。【０１２０】
次いで、厚み０．８５ｍｍになるまで冷間圧延したのち長さ２８０ｍｍ×幅１９０ｍｍに切断して８５０℃で０．３時間、焼鈍させてＣｕ-Ｍｏ複合体の板材を作製した。【０１２１】
上記板材の厚みのバラツキは０．０４ｍｍ、両面の算術平均粗さＲａは０．１μｍであった。【０１２２】
（平坦化処理）
上記板材を、ブラシ式研磨、およびバフ研磨によって、平均厚み：０．８０ｍｍ、厚みのバラツキ：０．０１ｍｍ、両面の算術平均粗さＲａ：０．０１μｍに平坦化処理した。【０１２３】
（圧延接合、およびヒートスプレッダの製造）
上記平坦化処理した板材の上下両面にそれぞれ純度９９．９６％、厚み２．００ｍｍのＣｕ板を重ね合わせた状態で、水素雰囲気中で９４０℃で厚み４．３ｍｍになるまで熱間圧延して互いに圧延接合させた。圧下率は１０．４％であった。【０１２４】
次いで表面に形成された銅の酸化物などをブラシ等で除去し、８５０℃で０．３時間、焼鈍させ、さらに全体の厚みが１．０２ｍｍになるまで冷間圧延して長さ１１２５ｍｍ×幅１９０ｍｍの、Ｃｕ−Ｍｏ層と２層のＣｕ層の積層体を形成し、かかる積層体から切り出してヒートスプレッダを製造した。合計の圧下率は７８．８％であった。【０１２５】
（平均厚みおよび厚みのバラツキ）
製造したヒートスプレッダの断面の顕微鏡写真を図１に示す。図１より、上記の工程を経て製造したヒートスプレッダは、Ｃｕ-Ｍｏ層の厚みのバラツキが小さく、当該Ｃｕ-Ｍｏ層ならびに両Ｃｕ層の厚みがほぼ均一であることが判った。【０１２６】
また図１の断面を含む３面の断面から、先述した方法で求めたＣｕ-Ｍｏ層の平均厚みは０．１９５ｍｍ、厚みのバラツキは０．０６ｍｍであった。また同様の方法で求めた２層のＣｕ層の平均厚みは０．４１２ｍｍと０．４０９ｍであった。【０１２７】
（引張試験）
製造したヒートスプレッダを直径１５ｍｍの円板状に切り出して、その表裏両面に直径１５ｍｍ×長さ７０ｍｍのクロムモリブデン鋼を銀ロウによって接合したのち引張試験機を用い引張試験をしたところ、Ｃｕ-Ｍｏ層とＣｕ層との界面ではなく、クロムモリブデン鋼を銀ロウで接合した部位で破断した。そのためＣｕ-Ｍｏ層とＣｕ層の接合の強度は、銀ロウ接合部の破断強度（１７０ＭＰａ）を超えていることが判った。【０１２８】
〈比較例１〉
平均厚み：０．８０ｍｍ、厚みのバラツキ：０．０４ｍｍ、両面の算術平均粗さＲａ：０．１μｍの、平坦化処理していないＣｕ-Ｍｏ複合体の板材をそのままで使用したこと以外は実施例１と同様にしてヒートスプレッダを製造した。【０１２９】
製造したヒートスプレッダの断面の顕微鏡写真を図２に示す。図２より、板材を平坦化処理せずに製造したヒートスプレッダは、Ｃｕ-Ｍｏ層の厚みのバラツキが大きく、当該Ｃｕ-Ｍｏ層の厚みが不均一である上、当該Ｃｕ−Ｍｏ層が一部で不連続になっていることが判った。【０１３０】
また図２の断面を含む３面の断面から、先述した方法で求めたＣｕ-Ｍｏ層の平均厚みは０．１８４ｍｍ、厚みのバラツキは０．１８４ｍｍであった。また同様の方法で求めた２層のＣｕ層の平均厚みは０．４１５ｍｍと０．４１８ｍであった。【０１３１】
さらに実施例１と同様にして引張試験をしたところＣｕ-Ｍｏ層とＣｕ層との界面で破断したものの、接合の強度は１６５ＭＰａであった。【０１３２】
〈実施例２〜８、比較例２、３〉
平坦化処理の条件を変更して、平坦化処理後の板材の厚みのバラツキ、および両面の算術平均粗さＲａをそれぞれ表１、表２に示した値としたこと以外は実施例１と同様にしてヒートスプレッダを製造した。【０１３３】
〈実施例９、１０〉
Ｃｕ−Ｍｏ層と２層のＣｕ層の積層体の全体の厚みと、熱間圧延および冷間圧延の合計の圧下率をそれぞれ表１に示した値としたこと以外は実施例１と同様にしてヒートスプレッダを製造した。【０１３４】
〈実施例１１〜１８、比較例４〉
Ｃｕ板として表１、表２に示す厚みを有するものを用いるとともに、Ｃｕ−Ｍｏ層と２層のＣｕ層の積層体の全体の厚みと、熱間圧延および冷間圧延の合計の圧下率をそれぞれ表１、表２に示した値としたこと以外は実施例１と同様にしてヒートスプレッダを製造した。【０１３５】
〈実施例１９〜２２〉
Ｃｕの割合が表２に示す値であるＣｕ−Ｍｏ複合材を用いたこと以外は実施例１と同様にしてヒートスプレッダを製造した。【０１３６】
〈実施例２３、２４〉
Ｃｕの割合が表２に示す値であるＣｕ−Ｍｏ複合材を用い、かつＣｕ板として表２に示す厚みを有するものを用いるとともに、Ｃｕ−Ｍｏ層と２層のＣｕ層の積層体の全体の厚みと、熱間圧延および冷間圧延の合計の圧下率をそれぞれ表２に示した値としたこと以外は実施例１と同様にしてヒートスプレッダを製造した。【０１３７】
上記各実施例、比較例で製造したヒートスプレッダにおける、先述した方法で求めたＣｕ-Ｍｏ層の平均厚み、厚みのバラツキ、２層のＣｕ層の平均厚み、ヒートスプレッダの全厚み、Ｃｕ−Ｍｏ層の厚みの割合、および熱間圧延と冷間圧延の合計の圧下率などを表１、表２にまとめた。【０１３８】
【表１】
2015182385.tif 000003
【０１３９】
【表２】
2015182385.tif 000004
【０１４０】
両表の各実施例、比較例の結果より、ヒートスプレッダのＣｕ−Ｍｏ層の平均厚みを０．６ｍｍ以下、厚みのバラツキを０．１ｍｍ以下とするためには、Ｃｕ−Ｍｏ層のもとになるＣｕ−Ｍｏ複合材の板材を、平均厚みが０．５ｍｍ以上、１．５ｍｍ以下、厚みのバラツキが０．０２ｍｍ以下で、かつ前記両面の算術平均粗さＲａがそれぞれ０．０２μｍ以下となるように平坦化処理するのが好ましいことが判った。
【図１】
2015182385.tif 000005
【図２】
2015182385.tif 000006
【手続補正書】
【提出日】平成27年10月14日(2015.10.14)
【手続補正１】
【補正対象書類名】特許請求の範囲
【補正対象項目名】全文
【補正方法】変更
【補正の内容】
【特許請求の範囲】
【請求項１】
Ｃｕ−Ｍｏ複合材からなり、平均厚みが０．６ｍｍ以下、厚みのバラツキが０．１ｍｍ以下であるＣｕ−Ｍｏ層と、前記Ｃｕ−Ｍｏ層の両面にそれぞれ直接に接合されたＣｕ層とを含むヒートスプレッダ。
【請求項２】
前記Ｃｕ−Ｍｏ層は、平均厚みが０．１２ｍｍ以上である請求項１に記載のヒートスプレッダ。
【請求項３】
前記Ｃｕ−Ｍｏ層は、厚みのバラツキが０．０３ｍｍ以上、０．０６ｍｍ以下である請求項１又は請求項２に記載のヒートスプレッダ。
【請求項４】
全体の厚みに占めるＣｕ−Ｍｏ層の厚みの割合は、１５％以上、３５％以下である請求項１〜請求項３のいずれか１項に記載のヒートスプレッダ。
【請求項５】
最表面にメッキが施されている請求項１〜請求項４のいずれか１項に記載のヒートスプレッダ。
【請求項６】
前記Ｃｕ−Ｍｏ層のもとになるＣｕ−Ｍｏ複合材の板材を平坦化処理する工程、および平坦化処理した前記板材の両面にそれぞれＣｕ層のもとになるＣｕ板を直接に圧延接合する工程を含む請求項１〜請求項５のいずれか１項に記載のヒートスプレッダの製造方法。
【請求項７】
前記平坦化処理の工程では、前記板材の平均厚みが０．５ｍｍ以上、１．５ｍｍ以下、厚みのバラツキが０．０２ｍｍ以下で、かつ前記両面の粗さ曲線の算術平均粗さＲａがそれぞれ０．０２μｍ以下となるように処理する請求項６に記載のヒートスプレッダの製造方法。
【手続補正２】
【補正対象書類名】明細書
【補正対象項目名】００２０
【補正方法】変更
【補正の内容】
【００２０】
本発明は、Ｃｕ−Ｍｏ複合材からなり、平均厚みが０．６ｍｍ以下、厚みのバラツキが０．１ｍｍ以下であるＣｕ−Ｍｏ層と、前記Ｃｕ−Ｍｏ層の両面にそれぞれ直接に接合されたＣｕ層とを含むヒートスプレッダである。
【手続補正３】
【補正対象書類名】明細書
【補正対象項目名】００２２
【補正方法】変更
【補正の内容】
【００２２】
本発明によれば、上記のようにＣｕ−Ｍｏ層とＣｕ層とが直接に接合された積層構造を有するヒートスプレッダのうち熱伝導率の小さいＣｕ−Ｍｏ層の平均厚みを０．６ｍｍ以下に設定することで、ヒートスプレッダの厚み方向の熱伝導率を現状よりも向上して素子からの熱をより一層効率よく速やかに除去することを可能としながら、なおかつＣｕ−Ｍｏ層の厚みのバラツキを０．１ｍｍ以下に抑えて当該バラツキをできるだけ小さくすることにより、局部的な熱伝導率の低下、および局部的な熱応力の発生を抑制できる。そのため、素子からの熱を現状よりもさらに効率よく速やかに除去でき、各種機器類のさらなる高性能化、高出力化にも十分に対応できるヒートスプレッダを提供できる。
【手続補正４】
【補正対象書類名】明細書
【補正対象項目名】００２５
【補正方法】変更
【補正の内容】
【００２５】
《ヒートスプレッダ》
本発明のヒートスプレッダは、Ｃｕ−Ｍｏ複合材からなり、平均厚みが０．６ｍｍ以下、厚みのバラツキが０．１ｍｍ以下であるＣｕ−Ｍｏ層と、前記Ｃｕ−Ｍｏ層の両面にそれぞれ直接に接合されたＣｕ層とを含むことを特徴とする。
【手続補正書】
【提出日】平成28年9月1日(2016.9.1)
【手続補正１】
【補正対象書類名】特許請求の範囲
【補正対象項目名】全文
【補正方法】変更
【補正の内容】
【特許請求の範囲】
【請求項１】
Ｃｕ−Ｍｏ複合材からなり、平均厚みが０．６ｍｍ以下、厚みのバラツキが０．１ｍｍ以下であるＣｕ−Ｍｏ層と、前記Ｃｕ−Ｍｏ層の両面にそれぞれ直接に接合されたＣｕ層とを含み、前記Ｃｕ−Ｍｏ層と前記Ｃｕ層の接合の強度は１５０ＭＰａ以上であるヒートスプレッダ。
【請求項２】
前記Ｃｕ−Ｍｏ層は、平均厚みが０．１２ｍｍ以上である請求項１に記載のヒートスプレッダ。
【請求項３】
前記Ｃｕ−Ｍｏ層は、厚みのバラツキが０．０３ｍｍ以上、０．０６ｍｍ以下である請求項１又は請求項２に記載のヒートスプレッダ。
【請求項４】
全体の厚みに占めるＣｕ−Ｍｏ層の厚みの割合は、１５％以上、３５％以下である請求項１〜請求項３のいずれか１項に記載のヒートスプレッダ。
【請求項５】
最表面にメッキが施されている請求項１〜請求項４のいずれか１項に記載のヒートスプレッダ。
【手続補正３】
【補正対象書類名】明細書
【補正対象項目名】０００１
【補正方法】変更
【補正の内容】
【０００１】
本発明は、特に動作時に大きな発熱を伴う素子からできるだけ効率よく熱を除去するためのヒートスプレッダに関するものである。
【手続補正４】
【補正対象書類名】明細書
【補正対象項目名】００１９
【補正方法】変更
【補正の内容】
【００１９】
本発明の目的は、素子からの熱を現状のものよりもさらに効率よく速やかに除去することが可能で、各種機器類のさらなる高性能化、高出力化にも十分に対応できるヒートスプレッダを提供することにある。
【手続補正５】
【補正対象書類名】明細書
【補正対象項目名】００２０
【補正方法】変更
【補正の内容】
【００２０】
本発明は、Ｃｕ−Ｍｏ複合材からなり、平均厚みが０．６ｍｍ以下、厚みのバラツキが０．１ｍｍ以下であるＣｕ−Ｍｏ層と、前記Ｃｕ−Ｍｏ層の両面にそれぞれ直接に接合されたＣｕ層とを含み、前記Ｃｕ−Ｍｏ層と前記Ｃｕ層の接合の強度は１５０ＭＰａ以上であるヒートスプレッダである。
【手続補正６】
【補正対象書類名】明細書
【補正対象項目名】００２１
【補正方法】削除
【補正の内容】
【手続補正７】
【補正対象書類名】明細書
【補正対象項目名】００２２
【補正方法】変更
【補正の内容】
【００２２】
本発明によれば、上記のようにＣｕ−Ｍｏ層とＣｕ層とが直接に接合された積層構造を有するヒートスプレッダのうち熱伝導率の小さいＣｕ−Ｍｏ層の平均厚みを０．６ｍｍ以下に設定することで、ヒートスプレッダの厚み方向の熱伝導率を現状よりも向上して素子からの熱をより一層効率よく速やかに除去できる。
また、例えば圧延等によって大きく引き伸ばしながら接合させる等して、上記のように薄いＣｕ−Ｍｏ層と、Ｃｕ層との接合の強度を１５０ＭＰａ以上に設定して、熱負荷環境下で両層間の層間剥離を発生しにくくしてヒートスプレッダの信頼性を向上させた場合であっても、形成された薄いＣｕ−Ｍｏ層の厚みのバラツキを０．１ｍｍ以下に抑えて当該バラツキをできるだけ小さくすることにより、局部的な熱伝導率の低下、および局部的な熱応力の発生を抑制できる。
そのため、素子からの熱を現状よりもさらに効率よく速やかに除去でき、各種機器類のさらなる高性能化、高出力化にも十分に対応できるヒートスプレッダを提供できる。
【手続補正８】
【補正対象書類名】明細書
【補正対象項目名】００２３
【補正方法】削除
【補正の内容】
【手続補正９】
【補正対象書類名】明細書
【補正対象項目名】００２５
【補正方法】変更
【補正の内容】
【００２５】
《ヒートスプレッダ》
本発明のヒートスプレッダは、Ｃｕ−Ｍｏ複合材からなり、平均厚みが０．６ｍｍ以下、厚みのバラツキが０．１ｍｍ以下であるＣｕ−Ｍｏ層と、前記Ｃｕ−Ｍｏ層の両面にそれぞれ直接に接合されたＣｕ層とを含み、前記Ｃｕ−Ｍｏ層と前記Ｃｕ層の接合の強度は１５０ＭＰａ以上であることを特徴とする。
【手続補正１０】
【補正対象書類名】明細書
【補正対象項目名】００５８
【補正方法】変更
【補正の内容】
【００５８】
Ｃｕ−Ｍｏ層とＣｕ層の接合の強度は、１５０ＭＰａ以上である必要がある。
【国際調査報告】
2015182385.tif 000007
2015182385.tif 000008
2015182385.tif 000009
2015182385.tif 000010